FR 2297137 A1 19760806 FR 7500642 A 19750110 L'invention a pour objet un panneau décoratif à aspect métallique. Elle concerne également la fabrication d'un tel panneau, qui peut être plus particulièrement du type dit stratifié désignant ici aussi bien les panneaux dits lamifiés que particulaires ou agglomérés. Un stratifié est constitué de manière classique par une série de couches superposées formées chacune d'un matériau support imprégné de résine synthétique et liées entre elles par la résine, généralement surmontées d'une couche décor et d'une couche externe de résine, sur l'une au moins des faces visibles. La fabrication d'un tel stratifié dépend naturellement de la nature des constituants, mais elle implique généralement un pressage des couches superposée s, réalisé dans des conditions propres à provoquer le durcissement de la résine et généralement à chaud. Les stratifiés sont utilisés couramment pour remplacer des matériaux plus traditionnels très divers, ce qui a conduit à concevoir des stratifiés particuliers imitant par exemple les différentes essences de bois. Pour imiter les métaux, on n'a pu jusqu'à ce jour mettre au point d'autre solution que celle qui consiste à incorporer du métal au stratifié, généralement sous forme d'une feuille métallique ou métallisée sur la face visible du stratifié. Mais on perd alors, au moins en surface, les qualités propres des stratifiés et des résines choisies pour entrer dans leur constitution. La présente invention s'affranchit de ces inconvénients en permettant la réalisation de stratifiés à aspect métallique dont la composition peut néanmoins être exempte de tout constituant à surface métallique. Toutefois, elle s'applique non seulement aux stratifiés, mais de même et d'une manière plus générale, à tout autre panneau décoratif comprenant une couche externe de résine. L'invention a pour objet un panneau décoratif qui comprend au moins une couche formée d'un matériau support imprégné de résine synthétique et, sur l'une au moins de ses faces visibles, une feuille de décor imprégnée de résine synthétique recouverte par une couche externe de résine-synthétique dure sur laquelle sont formés des reliefs lui conférant en surface des propriétés de diffraction suffisante pour donner à l'oeil l'impression d'un éclat métallique. Le matériau support imprégné de résine peut etre réparti en une ouche épaisse unique, le panneau étant alors du type des agglomérés comme ceux réalisés à partir d'un matériau support constitué de particules de bois ou autres matières.Toutefois un mode de mise en oeuvre préferé de l'invention concerne la réalisation de panneaux constituant des stratifiés où le matériau de support et la résine d'imprégnation forment plusieurs couches superposées, ou strates, qui sont liées entre elles par la résine. Le matériau support peut etre notamment formé de pzr- ticules ou fibres minérales ou organiques, naturelles ou artificielles, de préférence assemblées en un tissu ou papier.Comme résines, on peut utiliser avantageusement des résines thermodurcissables, du type des polyesters, phénoplastes et aminoplastes, telles que plus particulièrement pour la couche externe les résines de mélamine-formol. De préférence, le panneau selon l'invention comprend une couche de décor immédiatement sous-jacente au revêtement externe de résine et chargée de pigments colorés qui lui confèrent la couleur d'une surface métallique. Cette couche de décor peut etre notamment formée d'un papier chargé de pigments colorés. Elle contribue avec les reliefs de la couche externe de résine à donner l'apparence d'une surface métallique. Dans la fabrication de panneaux selon l'invention, les fiefs de la couche externe sont avantageusement obtenus au cours de l'étape de pressage des différentes couches constituant le panneau, ou en particulier le stratifié, en appliquant alors la couche externe de résine contre un moule à surface striée. Une surface striée analogue à celle qui peut etre obtenue par usinage au lapidaire s'est révélée particulièrement efficace pour donner au panneau un aspect superficiel métallique. Elle conduit à la formation de saillies linéaires parallèles sur la couche externe du panneau. On opère par ailleurs le pressage dans des conditions de température et de pression qui sont déterminées de manière classique en fonction des constituants et des propriétés mécaniques recherchées. Dans un mode de mise en oeuvre préféré, la résine étant notamment du type des aminoplastes, on utilise une température de l'ordre de 1500C et une pression comprise entre 1 et 100 bars. Un stratifié selon l'invention est représenté à titre d'exemple non limitatif sur la figure unique jointe, en coupe transversale. Ce stratifié comprend une série de couches superposées 1, constituées chacune de papier kraft imprégné de résine de phénolformol et surmontée, sur la face qui constitue à l'usage la face visible du stratifié, d'une couche 2 de papier décor fortement imprégnée (saturée) de résine mélamine-formol , l'excès de résine forme après durcissement à chaud une couche protectrice externe 3. Cette couche externe 3 peut être également constituée par un papier léger du type overlay très fortement imprégné de résine mélamineformol. Après le pressage à chaud contre un moule à surface striée, la résine durcie assure la liaison des différentes couches et la surface de la couche externe présente des reliefs en saillie 4. Pour obtenir un aspect métallique particulièrement ressemblant et attrayant, on utilise comme moule une tole traitée pour lui donner une finition dite "satinée brossée", par brossage et bufflage. La tole peut etre par exemple en acier inoxydable, en laiton chromé, ou en alliage d'aluminium. Son traitement peut notamment comporter un brossage par une bande abrasive, sans oscillation, aux grains de 30 à 180 suivant l'échelle de référence utilisée dans le classement des bandes abrasives, puis un bufflage léger, à sec ou avec une pâte à polir pour régulariser la brillance de la talle à un degré qui peut être notamment compris entre 20 et 60 degrés Garder, en sens travers. Les stries que comporte la surface d'une talle ainsi usinée forment sur la couche externe du stratifié, des reliefs inverses, constitués de saillies linéaires parallèles à arêtes fines, qui ont une grande aptitude à diffracter les rayons lumineux. En pratique, le taux de diffraction de la lumière ainsi obenu en surface du stratifié lui confère un aspect métallique. L'impression d'un observateur dont l'oeil perçoit la lumière diffractée est analogue à celle de l'éclat métallique dA, pour une surface métallique réelle, à la réflexion presque totale des rayons incidents. L'effet de ressemblance peut être encore amélioré si on complète l'usinage de la tôle de stratification par des traitements de guillochage, martelage ou autres, couramment utilisés dans la présentantion des métaux. D'autre part, un aspect rappelant celui de métaux divers peut être obtenu en donnant à la couche de papier décor une couleur appropriée, cette couleur étant perçue à travers la couche externe qui est transparente. On peut ainsi utiliser un papier chargé par des pigments gris clair pour rappeler l'aluminium ou l'argent, ou brun fusil pour rappeler l'acier, ou par des pigments jaune vif, rouge, bleu, etc... avec des efiets analogues à l'aluminium anodisé teinté. L'invention permet d'obtenir les caractéristiques apparentes d'une surface métallique véritable, dans l'aspect, le reflet, la couleur, mais sans qu'il soit nécessaire d'incorporer au stratifié ni feuille métallique, ni poudre métallique. On évite ainsi les inconvénients des surfaces métalliques, qui sont notamment la fragilité et la sensibilité à l'oxydation, et la mauvaise stabilité dimensionnelle des produits à parement métallique. On conserve par contre toutes les qualités qui font le succès des stratifiés, y compris le faible prix de revient et la résistance superficielle à la rayure, à l'abrasion et aux agents chimiques. De plus, la fabrication du stratifié à aspect métallique peut s'effectuer sans précaution particulière dans une installation classique sans modifier la succession des éta sur sutorts tamiers. pes de fabrication des stratifiés/agglomeEés ou particuîâires, ni limiter les possibilités de production de stratifiés de toutes formes, toutes épaisseurs et toutes qualités ou modifier leur mise en oeuvre. Mais naturellement, l'invention n'est pas limitée aux réalisations particulières qui ont été décrites. Elle en englobe au contraire toutes les variantes. REVENDICATIONS. 1. Panneau décoratif caractérisé en ce qu'il comprend au moins une couche formée d'un matériau support imprégné de résine synthétique et, sur l'une au moins de ses faces visibles, une feuille de décor imprégnée de résine sythétique sur laquelle sont formés des reliefs lui conférant en surface des propriétés de diffraction suffisantes pour donner à lbeil l'impression d'un éclat métallique. 2. Panneau selon la revendication 1, caractérisé en ce que les reliefs forment des saillies linéaires parallèles. 3. Panneau selon la revendication 1 ou 2, caractérisé en ce qu'il comprend une couche de décor immédiatement sous-jacente à la couche externe de résine et chargée de pigments colorés qui lui confèrent la couleur d'une surface métallique, cette couche de décor étant notamment un papier coloré. 4. Panneau selon l'une quelconque des revendications 1 à 3, caractérisé en ce qu'il comprend plusieurs couches superposées de matériau support imprégné de résine synthétique, liées entre elles par la résine, le matériau support étant notamment un papier ou un tissu. 5. Procédé de fabrication d'un panneau décoratif caractérisé en ce que, l'on presse au moins une couche formée d'un matériau une support imprégné de résine et/oeuhe externe de résine, dans des conditions propres à provoquer le durcissement de la résine et en appliquant la couche externe de résine contre un moule à surface striée analogue à celle obtenue par usinage au lapidaire. 6. Procédé selon la revendication 4, caractérisé en ce que le moule est une tole ayant subi une finition du type "satinée brossée" par brossage et bufflage. 7. Procédé sion la revendication 4 ou 5, caractérisé en ce que le pressage est effectué à chaud, la résine étant une résine thermodurcissable, notamment de type des polyesters phénoplastes et aminoplastes. 8. Panneau décoratif tel qu'obtenu par le procédé selon l'une quelconque des revendications 4 à 7.